(57)【特許請求の範囲】
【請求項１】
精製鉱油，合成炭化水素油，ポリブテン油，ジエステル油，シリコーン油，フッ素油，及びポリオキシアルキレングリコール油から選択される１種以上の潤滑油及び／又はグリースに，下記化学式１のシス−１．４−ポリイソプレン又は前記シス−１．４−ポリイソプレンを９０％水添した下記化学式２の水添ポリイソプレンが，１〜９５重量％含有され，前記グリースは増ちょう剤成分が０．１〜４０重量％含有され，相対的に摺動する回転ボリューム部品に使用されることを特徴とする粘着性潤滑組成物。
【化１】
0004693946.tif 000009
【化２】
0004693946.tif 000010
但し，ｍは正の整数，及びｎは正の整数である。
平均分子量（Ｍｖ）は１００００から１０００００である。
【請求項２】
前記回転ボリューム部品に使用される前記潤滑油及び／又はグリースに添加して適用され，−３０℃の低温時から２５℃の高温時までの温度変化に対して前記回転ボリューム部品の粘着性のある操作フィーリングを得ることが可能であることを特徴とする請求項１に記載の粘着性潤滑組成物。
【発明の詳細な説明】
【０００１】
【発明の属する技術分野】
この発明は，粘着性潤滑組成物に関する。
【０００２】
【従来の技術】
従来，粘着性潤滑組成物としては，潤滑性良好なポリブテン系の組成物がある。ポリブテン系組成物は，潤滑油又はグリースにポリブテン油を加えて粘着性を付与したり，或いはポリブテン油をベースにして潤滑油又はグリース化したものが知られている（例えば，特公平５−３４３９４号公報参照）。
【０００３】
また，特開昭５３−６７０６１号公報には，潤滑グリースが開示されている。該潤滑グリースは，ポリマー中の主鎖が１．４−構造を少なくとも７０％以上含有する低分子量ポリイソプレンであり，平均分子量が１５０から５０００までの鎖状重合体を水素添加することにより得られる合成油を基材とするものである。
【０００４】
【発明が解決しようとする課題】
しかしながら，粘着性潤滑組成物におけるポリブテン系組成物は，潤滑性が良い反面，温度特性が好ましくなく，特に，低温特性が悪いという欠点がある。
【０００５】
この発明の目的は，上記の問題を解決することであり，潤滑油及び／又はグリースの基油に，特定の物質を加え，ポリブテン系潤滑油よりも粘着性や潤滑性について−３０℃における低温特性を向上させ，高性能の粘着性潤滑油及び／又は粘着性グリースを構成する回転ボリューム部品に使用される粘着性潤滑組成物を提供することである。
【０００６】
【課題を解決するための手段】
この発明は，精製鉱油，合成炭化水素油，ポリブテン油，ジエステル油，シリコーン油，フッ素油，及びポリオキシアルキレングリコール油から選択される１種以上の潤滑油及び／又はグリースに，下記化学式１のシス−１．４−ポリイソプレン又は前記シス−１．４−ポリイソプレンを９０％水添した下記化学式２の水添ポリイソプレンが，１〜９５重量％含有され，前記グリースは増ちょう剤成分が０．１〜４０重量％含有され，相対的に摺動する回転ボリューム部品に使用されることを特徴とする粘着性潤滑組成物に関する。  下記化学式１及び下記化学式２は次のとおりである。
【化１】
0004693946.tif 000002
【化２】
0004693946.tif 000003
但し，ｍは正の整数，及びｎは正の整数である。
平均分子量（Ｍｖ）は１００００から１０００００である。
【０００７】
この粘着性潤滑組成物は，前記回転ボリューム部品に使用される前記潤滑油及び／又はグリースに添加して適用され，−３０℃の低温時から２５℃の高温時までの温度変化に対して前記回転ボリューム部品の粘着性のある操作フィーリングを得ることが可能である。
【０００８】
この粘着性潤滑組成物は，上記のように構成されているので，粘着性や潤滑性についての低温特性が非常に良好になり，回転ボリューム部品の操作時或いは運転時のトルク変化が小さく，摺動部材と相手部材との密着性が良好になり，摺動部材間に安定した粘性を付与させることができる。従って，この粘着性潤滑組成物は，粘着力を有する潤滑剤として自動車，精密機械等の機器に使用して好ましく，特に，−３０℃の低温においても一定の安定した温度特性，潤滑性，トルク，消音効果，操作性フィーリング等の特性を良好に保つことができる。
【０００９】
この粘着性潤滑組成物におけるシス−１．４−ポリイソプレンや水添ポリイソプレンの添加剤は，常温では，ゴム状の性状を示す物質であり，潤滑剤としての用途に使用する場合には添加剤として使用することがなかったものであるが，グリースとして使用する場合には，上記のように，特定のベースオイルと組み合わせることにより，粘着性のある操作フィーリング等の特性を良好にする組成物を得ることができる。
【００１０】
この粘着性潤滑組成物は，第１成分の化学式１（化１）で示されるシス−１．４−ポリイソプレン，又は化学式２（化２）で示される水添ポリイソプレン（平均分子量は１００００から１０００００）の１〜９５重量％を，石油系炭化水素油，合成油（ジエステル油，合成炭化水素油，グリコール油等）の潤滑油又はグリースに分散させ，溶解させることによって，粘着性潤滑油を得ることができる。また，これらの添加剤の平均分子量は，３０℃でトルエン中の極限粘度より算出したものである。
【００１１】
更に，上記の粘着性潤滑油をグリース化することによって，粘着性グリースを容易に得ることができる。グリースの増ちょう剤成分としては，リチウム石けん，ベントナイト，シリカ，ウレア等の一般的に使用される増ちょう剤であれば，この発明による粘着性潤滑組成物の増ちょう剤として好ましい。増ちょう剤の含有量は，０．１重量％〜４０重量％であれば，グリース化が可能である。
【００１２】
また，この粘着性潤滑組成物は，必要に応じて，酸化防止剤，ＥＰ剤（極圧剤）及び固体潤滑剤を加えてもよい。グリースのちょう度は，Ｎｏ．０００〜４程度であれば，使用上問題がない。酸化防止剤は，例えば，アミン系，フェノール系，金属塩系を使用することができる。また，極圧剤は，例えば，モリブデンジサルファイド，或いはヘキサクロルステアリン等を使用することができる。
【００１３】
この粘着性潤滑組成物は，成分原料を単に混合する方法，加圧熱処理等を行うことによって十分に混合する方法，或いは粘着性グリースであるならば，三本ロール，コロイドミル等を用いる方法で製造することができる。
【００１４】
この粘着性潤滑組成物へのシス−１．４−ポリイソプレン又は水添ポリイソプレンの添加量は，全組成中１〜９５重量％の範囲が適当である。この粘着性潤滑組成物への添加量が１重量％未満であれば，充分な粘着性を得ることができないし，また，添加量が９５重量％を超えると，粘着性が強力になり，機器の作業性が悪く，使用上困難になって実用的でない。
【００１５】
【発明の実施の形態】
以下，この発明による粘着性潤滑組成物の各実施例について説明する。また，この発明による粘着性潤滑組成物の実施例１〜６について，特性を比較するため，比較例として，粘着性潤滑組成物についての比較例１〜５を作った。
【００１６】
〔実施例１〕
潤滑油としての精製鉱油Ａ（４０℃，１４０ｍｍ2 ／ｓの精製鉱油）に，化学式１（化１）で示されるシス−１．４−ポリイソプレンを溶解して粘着性潤滑組成物を得た。実施例１の配合割合は，精製鉱油Ａが９５ｗｔ％であり，シス−１．４−ポリイソプレンが５ｗｔ％であった。
【化１】
0004693946.tif 000004
【００１７】
〔実施例２〕
実施例１における精製鉱油Ａを潤滑油としての合成炭化水素油に置き換え，これに化学式１（化１）で示されるシス−１．４−ポリイソプレンを溶解して粘着性潤滑組成物を得た。実施例２の配合割合は，合成炭化水素油が５０ｗｔ％であり，シス−１．４−ポリイソプレンが５０ｗｔ％であった。
【００１８】
〔実施例３〕
実施例１における精製鉱油Ａを潤滑油としてのジエステル油（セバチン酸ジオクチル）に置き換え，これに化学式１で示されるシス−１．４−ポリイソプレンを溶解して粘着性潤滑組成物を得た。実施例３の配合割合は，ジエステル油が５ｗｔ％であり，シス−１．４−ポリイソプレンが９５ｗｔ％であった。
【００１９】
〔実施例４〕
実施例１で用いた精製鉱油Ａを基油に，リチウム石けん１２％でグリース化したものグリースＡに，化学式２（化２）に示される水添ポリイソプレンを加えて攪拌し，混合したものを３本ロールで処理した。実施例４の配合割合は，グリースＡが９５ｗｔ％であり，水添ポリイソプレンが５ｗｔ％であった。ここで使用した水添ポリイソプレンは，化学式３（化３）で示されるように，シス−１．４−ポリイソプレンを９０％水添したものであった。
【化２】
0004693946.tif 000005
【化３】
0004693946.tif 000006
【００２０】
〔実施例５〕
実施例２で用いた合成炭化水素油に，疏水性超微粒子無水シリカＡを加えて攪拌し，混合したものを３本ロールで処理したグリースＢに，化学式２に示される水添ポリイソプレンを混合した。実施例５の配合割合は，グリースＢが５０ｗｔ％であり，水添ポリイソプレンが５０ｗｔ％であった。
【００２１】
〔実施例６〕
実施例３で用いたジエステル油に，疏水性超微粒子無水シリカＢを加えて分散し，攪拌して混合したものを３本ロールで処理したグリースＣに，化学式２に示される水添ポリイソプレンを混合した。実施例６の配合割合は，グリースＣが５ｗｔ％であり，水添ポリイソプレンが９５ｗｔ％であった。
【００２２】
〔比較例１〕
ポリブテンＡ（平均分子量９００〜１０００）が１００ｗｔ％であった。
【００２３】
〔比較例２〕
ポリブテンＢ（平均分子量２３００〜２８００）が１００ｗｔ％であった。
【００２４】
〔比較例３〕
ポリブテンＣ（平均分子量１２００〜１４００）を基油に超微粒子シリカを添加し，攪拌して混合したものを３本ロールで処理したグリースＤである。
【００２５】
〔比較例４〕
比較例３で用いたグリースＤにポリブテンＢを添加し，攪拌して混合したものを３本ロールで処理したグリースＥである。グリースＥの配合割合は，グリースＤが５０ｗｔ％であり，ポリブテンＢが５０ｗｔ％であった。
【００２６】
〔比較例５〕
グリースＤにポリブテンＡを添加し，攪拌して混合したものを３本ロールで処理したグリースＦである。グリースＦの配合割合は，グリースＤが５０ｗｔ％であり，ポリブテンＡが５０ｗｔ％であった。
【００２７】
この発明による粘着性潤滑組成物の実施例１〜６と，比較例１〜５について，不混和ちょう度（２５℃），見掛けトルク（ｇ），低温トルク（−３０℃，Ｎ−ｃｍ）として初期トルクと回転トルク，及び回転トルク試験〔２５℃で手の感覚，−３０℃で手の感覚，−３０℃でのトルク（kgf-cm) ，及び−４５℃でのトルク（kgf-cm) 〕について試験した結果を，表１及び表２に示す。
【表１】
0004693946.tif 000007
【表２】
0004693946.tif 000008
【００２８】
これらの実施例１〜６及び比較例１〜５についての試験は，次のような条件で行った。
（１）回転トルク試験は，市販の回転ボリューム実機部品を使用した。
４φ×９ｍｍのアルミニウム製の軸と，該軸を回転自在に支持する亜鉛製の軸受に，各実施例１〜６及び各比較例１〜５の各試料をそれぞれ塗布した。軸の回転速度は，１回転／１秒間の速度で回転させた。その時の作動確認を，２５℃と−３０℃の温度雰囲気で評価した。試験者は５人で判定した。試験の結果の作動状態を表１及び表２に示す。４人以上の人が作動状態を良好であると判断した時は良好であるとして○印で表し，また，３人以下の人が作動状態を良好であると判断した時は不良であるとして×印で表した。更に，トルクドライバによって，雰囲気温度，−３０℃と−４５℃のもとで，軸のトルクを計測した。
（２）見掛けトルク
３０φ×１０ｍｍの外筒と内筒とに，各実施例１〜６及び各比較例１〜５の各試料をそれぞれ塗布し，内筒を１０ｒｐｍで回転させ，ストレンジゲージで外筒の回転抵抗を測定した。その時の雰囲気温度２５℃のもとで，引張り荷重（ｇ）の初期値を測定した。
（３）ちょう度は，ＪＩＳ  Ｋ  ２２２０に準じて測定した。
（４）低温トルクは，ＪＩＳ  Ｋ  ２２２０に準じて測定した。
【００２９】
【発明の効果】
この発明による粘着性潤滑組成物は，回転ボリューム部品に使用される潤滑油及び／又はグリースへの添加剤として，シス−１．４−ポリイソプレン又は水添イソプレンを用いて，該添加剤を潤滑油及び／又はグリースに混合したものであり，低温特性が非常に良好であり，回転ボリューム部品の操作や運転時に，−３０℃の低温時から２５℃の高温時までの温度変化に対してトルク変化が小さく適正なトルクを確保でき，また，摺動部材が相手材と密着し易い特性を有し，例えば，相対的に摺動する摺動軸や回転軸と軸受との間隙において安定した粘性を実現することができ，ポリブテン系組成物の粘着潤滑組成物に比較して，低温特性を悪化させない特性を有するものである。